(57)【要約】【課題】有機発光素子を提供する。【解決手段】アノード電極と、アノード電極上に備わって発光層を含む有機層と、有機層上に備わり、有機層の発光層から発光された光が透過するカソード電極とを含み、カソード電極は、有機層上から順次に平行に位置する第１領域及び第２領域からなり、第１領域及び第２領域は、酸化インジウムマトリックスに金属酸化物がドーピングされて形成され、第１領域の金属酸化物のドーピング濃度が第２領域よりも大きく、第１領域の金属酸化物は、濃度勾配を有するように含まれており、第１領域と第２領域との境界面での金属酸化物の濃度は、連続的であることを特徴とする有機発光素子を提供する。これにより、カソードの方向に画像を具現するにおいて、共振構造を適用せずとも、発光効率を高めることができる前面発光用有機発光素子を提供できる。【選択図】図２
2010050095.tif 000002
【特許請求の範囲】
【請求項１】
アノード電極と、
前記アノード電極上に備えられた発光層を含む有機層と、
前記有機層上に備わり、前記有機層の発光層から発光された光が透過するカソード電極とを含み、
前記カソード電極は、前記有機層上から順次に平行に位置する第１領域及び第２領域からなり、前記第１領域及び前記第２領域は、酸化インジウムマトリックスに金属酸化物がドーピングされて形成され、前記第１領域の金属酸化物のドーピング濃度が第２領域よりも大きく、第１領域の金属酸化物は、濃度勾配を有するように含まれており、前記第１領域と前記第２領域との境界面での金属酸化物の濃度は、連続的であることを特徴とする有機発光素子。
【請求項２】
前記金属酸化物での金属がＣｓ、Ｃａ、Ｓｒ、Ｂａ、Ｙ、Ｌａまたはランタン系元素であることを特徴とする請求項１に記載の有機発光素子。
【請求項３】
前記第１領域で、前記有機層との距離に対する前記金属酸化物のドーピング濃度の関数が、線形関係であることを特徴とする請求項１に記載の有機発光素子。
【請求項４】
前記カソード電極の第１領域内で、金属酸化物のドーピング濃度の最大値が２〜１０％であることを特徴とする請求項１に記載の有機発光素子。
【請求項５】
前記第２領域の金属酸化物のドーピング濃度が０．０〜２．０％であることを特徴とする請求項１に記載の有機発光素子。
【請求項６】
前記カソード電極全体において、前記金属酸化物内の金属のドーピング濃度が０．５〜１２％であることを特徴とする請求項１に記載の有機発光素子。
【請求項７】
前記カソード電極の第１領域の厚さが５〜５０ｎｍであることを特徴とする請求項１に記載の有機発光素子。
【請求項８】
前記カソード電極の第２領域の厚さが５０〜２００ｎｍであることを特徴とする請求項１に記載の有機発光素子。
【請求項９】
前記カソード電極全体の厚さが７０〜２００ｎｍであることを特徴とする請求項１に記載の有機発光素子。
【請求項１０】
前記カソード電極の第１領域の仕事関数が３．６ないし４．７ｅＶであることを特徴とする請求項１に記載の有機発光素子。
【請求項１１】
前記カソード電極の第２領域の抵抗が抵抗率２．５ないし４．５であることを特徴とする請求項１に記載の有機発光素子。
【請求項１２】
前記カソード電極の透光度が８０〜９５％であることを特徴とする請求項１に記載の有機発光素子。
【請求項１３】
アノード電極を形成する段階と、
アノード電極上に発光層を含む有機層を形成する段階と、
前記有機層上にカソード電極を形成する段階とを含み、
前記カソード電極を形成する段階は、チャンバ内にプラズマを形成させた状態で、金属または金属酸化物と酸化インジウムとを熱蒸着させ、酸化インジウムに金属または金属酸化物がドーピングされた透明導電層を形成する段階であり、まず、グラデーション蒸着方式によって、金属または金属酸化物のドーピング量が減少または増加するように調節して第１領域を形成した後、その後、金属または金属酸化物のドーピング量を一定に固定して蒸着し、第２領域を形成する段階を含み、前記第１領域及び前記第２領域を有機層上から順に平行した層に形成させることを特徴とする有機発光素子の製造方法。
【請求項１４】
前記カソード電極を形成する段階は、金属とインジウムとをソースとして、酸素雰囲気で熱蒸着する段階であることを特徴とする請求項１３に記載の有機発光素子の製造方法。
【請求項１５】
前記カソード電極を形成する段階は、金属と酸化インジウムとをソースとして、酸素及びアルゴンが混合された雰囲気で熱蒸着する段階であることを特徴とする請求項１３に記載の有機発光素子の製造方法。
【請求項１６】
前記熱蒸着は、１００℃以下で行われることを特徴とする請求項１３に記載の有機発光素子の製造方法。
【請求項１７】
前記カソード電極を形成する段階での真空熱蒸着が、イオンビーム補助蒸着法（ＩＢＡＤ）を利用して蒸着されることを特徴とする請求項１３に記載の有機発光素子の製造方法。
【請求項１８】
前記イオンビーム補助蒸着法で使われたイオンビームソースから放出されるイオンが、不活性原子のイオンであることを特徴とする請求項１３に記載の有機発光素子の製造方法。
【請求項１９】
前記イオンビーム補助蒸着法で使われたイオンビームソースのエネルギーが、５０ｅＶないし２００ｅＶであることを特徴とする請求項１８に記載の有機発光素子の製造方法。
【請求項２０】
前記金属がＣｓ、Ｃａ、Ｓｒ、Ｂａ、Ｙ、Ｌａまたはランタン系元素であることを特徴とする請求項１３に記載の有機発光素子の製造方法。
【発明の詳細な説明】
【技術分野】
【０００１】
本発明は、有機発光素子に係り、さらに詳細には、カソードの方向に画像が具現される前面発光構造において、優れた発光効率を有することができるカソードを具備した有機発光素子に関する。
【背景技術】
【０００２】
有機発光素子は自発光素子であり、液晶表示素子に比べて高い輝度を有し、バックライトユニットを使用しないために、薄型化が可能であるという長所がある。
【０００３】
かような有機発光素子は、薄膜トランジスタなどのピクセル回路が成膜されている基板上に、アノード、有機層及びカソードを順次に積層する構造を有する。このとき、発光形態は、発光方向によって、前面発光構造と背面発光構造とに大別される。前面発光構造の場合は、有機発光素子が成膜される基板の反対側、すなわち、カソードの方向に画像が具現されるものであり、基板の方向に画像が具現される背面発光に比べて、開口率を大きくすることができ、それによって、発光効率を高めることができる。しかし、有機発光素子の最上部に形成されるカソードを透明に形成する必要があるが、かような透明カソードを形成するのには限界がある。すなわち、カソードの場合、基本的要求特性である仕事関数がアノードより小さくなければならないが、この小さな仕事関数条件を合わせることができる物質が、押しなべて金属のように、透光率が良好ではない物質であるためである。
【０００４】
現在知られている透明型カソードの場合は、仕事関数が小さな金属を薄膜に形成するのであるが、この場合にも、透光度がきわめて低いレベルであるので、光効率改善には限界があった。
【０００５】
かような前面発光型構造での透光度改善の限界によって、発光層で発光した光を増幅させるマイクロ空洞（ｍｉｃｒｏ−ｃａｖｉｔｙ）が提案されている。しかしながら、各色相別にマイクロ空洞増幅を起こすことができる最適厚さが異なるために、アノードとカソードとの間に介在する有機層の厚さを異ならせる必要がある。すなわち、有機発光素子の場合、アノードから正孔が、カソードから電子が注入されて有機発光層で励起子が形成されることによって発光がなされるために、各カラー別に励起子との距離及び共振の厚さを調節するために、有機層、特に、正孔または電子の注入層、あるいは正孔または電子の輸送層厚を異ならせる方式を使用する例がある。かような方式の場合は、有機物層を蒸着するとき、カラー別に厚さを異ならせねばならないために、それぞれ独立したマスクを使用する必要がある。かような独立蒸着方式は、工程が複雑であり、かつ製造コストがつり上がってしまうという短所がある。
【０００６】
また、表示装置の解像度が高まるほど、マスクを高精細パターンとせねばならないので困難な点があり、大面積表示装置の場合も短所がある。
【０００７】
また、かような有機物層の厚さは、単純に光学的効率だけで決定できるものでもない。なぜならば、正孔層や電子層の厚さを異ならせた場合、素子の電気的特性が悪くなることがあるためである。
【先行技術文献】
【非特許文献】
【０００８】
【非特許文献１】Ｖ．Ｓ．Ｆｏｍｅｎｋｏ，Ｈａｎｄｂｏｏｋ  ｏｆ  Ｔｈｅｒｍｏｉｏｎｉｃ  Ｐｒｏｐｅｒｔｉｅｓ．Ｐｌｅｎｕｍ  Ｐｒｅｓｓ  Ｄａｔａ  Ｄｉｖｉｓｉｏｎ（Ｎｅｗ  Ｙｏｒｋ，１９６６）
【発明の概要】
【発明が解決しようとする課題】
【０００９】
本発明は、前述のような問題点を解決するためのものであり、カソードの方向に画像を具現する場合において、共振構造を適用せずとも発光効率を高めることができるように、透明カソードを電極として使用しつつも、同時に小さな仕事関数を有するカソードを具備した前面発光用有機発光素子を提供するところに目的がある。
【課題を解決するための手段】
【００１０】
前記と同じ目的を達成するために、本発明の一様態で、アノード電極と、前記アノード電極上に備わって発光層を含む有機層と、前記有機層上に備わり、前記有機層の発光層から発光された光が透過するカソード電極とを含み、前記カソード電極は、前記有機層上から順次に平行に位置する第１領域及び第２領域からなり、前記第１領域及び前記第２領域は、酸化インジウムマトリックスに金属酸化物がドーピングされて形成され、前記第１領域の金属酸化物のドーピング濃度が第２領域よりも大きく、第１領域の金属酸化物は、濃度勾配を有するように含まれており、前記第１領域と前記第２領域との境界面での金属酸化物の濃度は、連続的であることを特徴とする有機発光素子を提供する。
【００１１】
望ましくは、前記金属酸化物で前記金属は、Ｃｓ、Ｃａ、Ｓｒ、Ｂａ、Ｙ、Ｌａまたはランタン系元素でありうる。
【００１２】
望ましくは、前記第１領域で、前記有機層との距離に対する前記金属酸化物のドーピング濃度の関数が線形関係でありうる。
【００１３】
望ましくは、前記カソード電極の第１領域内で、金属酸化物のドーピング濃度の最大値が２〜１０％である。
【００１４】
望ましくは、前記第２領域の金属酸化物のドーピング濃度が０．０〜２．０％である。
【００１５】
望ましくは、前記カソード電極全体において、前記金属酸化物内の金属のドーピング濃度が０．５〜１２％である。
【００１６】
望ましくは、前記カソード電極の第１領域の厚さが５〜５０ｎｍである。
【００１７】
望ましくは、前記カソード電極の第２領域の厚さが５０〜２００ｎｍである。
【００１８】
望ましくは、前記カソード電極全体の厚さが７０〜２００ｎｍである。
【００１９】
望ましくは、前記カソード電極の第１領域の仕事関数が３．６ないし４．７ｅＶである。
【００２０】
望ましくは、前記カソード電極の第２領域の抵抗が抵抗率２．５〜４．５である。
【００２１】
望ましくは、前記カソード電極の透光度が８０〜９５％である。
【００２２】
本発明の他の様態で、アノード電極を形成する段階と、アノード電極上に発光層を含む有機層を形成する段階と、前記有機層上にカソード電極を形成する段階とを含み、前記カソード電極を形成する段階は、チャンバ内にプラズマを形成させた状態で金属または金属酸化物と酸化インジウムとを熱蒸着させ、酸化インジウムに金属または金属酸化物がドーピングされた透明導電層を形成する段階であり、まず、グラデーション蒸着方式によって金属または金属酸化物のドーピング量が減少または増加するように調節して第１領域を形成した後、その後金属または金属酸化物のドーピング量を一定に固定して蒸着し、第２領域を形成する段階を含み、前記第１領域及び前記第２領域を有機層上から順に平行した層に形成させることを特徴とする有機発光素子の製造方法を提供する。
【００２３】
前記金属は、Ｃｓ、Ｃａ、Ｓｒ、Ｂａ、Ｙ、Ｌａまたはランタン系元素でありうる。
【００２４】
前記カソード電極を形成する段階は、金属とインジウムとをソースとして、酸素雰囲気で熱蒸着する方法でありうる。
【００２５】
または、前記カソード電極を形成する段階は、金属と酸化インジウムとをソースとして、酸素及びアルゴンが混合された雰囲気で熱蒸着する方法でありうる。
【００２６】
前記熱蒸着は、１００℃以下で行われうる。
【００２７】
望ましくは、前記カソード電極を形成する段階での真空熱蒸着がイオンビーム補助蒸着法（ＩＢＡＤ：ｉｏｎ  ｂｅａｍ  ａｓｓｉｓｔｅｄ  ｄｅｐｏｓｉｔｉｏｎ）を利用して蒸着されうる。
【００２８】
望ましくは、前記イオンビーム補助蒸着法で使われたイオンビームソースから放出されるイオンは、不活性原子のイオンである。
【００２９】
望ましくは、前記イオンビーム補助蒸着法で使われたイオンビームソースのエネルギーは、５０ｅＶないし２００ｅＶである。
【発明の効果】
【００３０】
本発明の発光装置によれば、前面発光構造において、微細空洞構造を採用せずとも、効果的に光取り出し効率を増大させ、駆動電圧を下げることができる。
【図面の簡単な説明】
【００３１】
【図１】本発明の一具現例によるアクティブマトリックス型有機発光素子の断面図である。
【図２】本発明の他の具現例によるアクティブマトリックス型有機発光素子の断面図である。
【図３】本発明のさらに他の具現例によってガラス基板上に製造されたカソードを図示した図面である。
【図４】本発明のさらに他の具現例によるカソードと一般的なカソードとに係る透光度を比較したグラフである。
【図５】本発明のさらに他の具現例によってカルシウムがドーピングされたカソード製造時のカルシウムの蒸着速度（ＣａＤＲ）の変化による仕事関数の変化を測定して示したグラフである。
【図６】本発明のイオンビーム補助蒸着法の原理を図式的に示した図面である。
【発明を実施するための形態】
【００３２】
以下、添付図面を参照しつつ、本発明の望ましい実施例について詳細に説明する。
【００３３】
図１は、本発明による有機発光素子の一実施例であるアクティブマトリックス型有機発光素子の断面図であり、特に、キャパシタ５０、薄膜トランジスタ（ＴＦＴ）４０及び有機発光素子６０が図示されている。
【００３４】
図１を参照すれば、前記アクティブマトリス型の有機発光素子には、基板８１が設けられている。前記基板８１は、透明な素材、例えばガラスまたはプラスチック材によって形成されうる。前記基板８１上には、全体的にバッファ層８２が形成されている。前記バッファ層８２の上部には、第１キャパシタ電極５１及び第２キャパシタ電極５２を含むキャパシタ５０が備わっている。
【００３５】
前記バッファ層８２の上面には、所定パターンに配列された活性層４４が形成されている。前記活性層４４は、ゲート絶縁膜８３によって埋め込まれている。前記活性層４４は、ｐ型またはｎ型の半導体で備わりうる。
【００３６】
前記ゲート絶縁膜８３の上面には、前記活性層４４と対応するところに、駆動ＴＦＴ４０のゲート電極４２が形成されている。前記ゲート電極４２は、中間絶縁膜８４によって埋め込まれている。前記中間絶縁膜８４が形成された後には、ドライエッチングなどのエッチング工程によって、前記ゲート絶縁膜８３と中間絶縁膜８４とをエッチングし、コンタクトホール８３ａ，８４ａを形成させ、前記活性層４４の一部が露出される。
【００３７】
前記活性層４４の露出された部分は、コンタクトホール８３ａ，８４ａを介して、両側で、所定のパターンに形成された駆動ＴＦＴ４０のソース電極４１及びドレイン電極４３とそれぞれ連結されている。前記ソース電極４１とドレイン電極４３は、保護膜８５によって埋め込まれている。前記保護膜８５が形成された後には、エッチング工程を介して、前記ドレイン電極４３の一部が露出される。
【００３８】
前記保護膜８５は絶縁体から形成され、シリコン酸化物やシリコン窒化物のような無機膜、またはアクリル、ベンゾシクロブテン（ＢＣＢ）のような有機膜によって形成されうる。また、前記保護膜８５上には、保護膜８５の平坦化のために別途の絶縁膜をさらに形成することもできる。
【００３９】
一方、前記有機発光素子６０は、電流の流れによって、赤色、緑色、青色の光を発光して所定の画像情報を表示するものであり、駆動ＴＦＴ４０のドレイン電極４３に連結された画素電極であるアノード電極６１、全体画素を覆うように備えられた対向電極であるカソード電極６２、及びそれらアノード電極６１とカソード電極６２との間に配されて発光する発光層を含む有機層６３から構成される。このとき、前記アノード電極６１を覆うように備えられた画素定義膜８６は、アノード電極６１の所定部分が露出されるように、画素開口部６４を有する。
【００４０】
前記アノード電極６１とカソード電極６２は、互いに絶縁されており、有機層６３に互いに異なる極性の電圧を加えて発光を引き起こす。
【００４１】
前記有機層６３は、低分子または高分子の有機物が使われうるが、低分子有機物を使用する場合、正孔注入層（ＨＩＬ：ｈｏｌｅ  ｉｎｊｅｃｔｉｏｎ  ｌａｙｅｒ）、正孔輸送層（ＨＴＬ：ｈｏｌｅ  ｔｒａｎｓｐｏｒｔ  ｌａｙｅｒ）、発光層（ＥＭＬ：ｅｍｉｓｓｉｏｎ  ｌａｙｅｒ）、電子輸送層（ＥＴＬ：ｅｌｅｃｔｒｏｎ  ｔｒａｎｓｐｏｒｔ  ｌａｙｅｒ）、電子注入層（ＥＩＬ：ｅｌｅｃｔｒｏｎ  ｉｎｊｅｃｔｉｏｎ  ｌａｙｅｒ）などが単一あるいは複合の構造に積層されて形成され、使用可能な有機材料も、銅フタロシアニン（ＣｕＰｃ）、Ｎ，Ｎ−ジ（ナフタレン−１−イル）−Ｎ，Ｎ’−ジフェニル−ベンジジン（ＮＰＢ）、トリス−８−ヒドロキシキノリンアルミニウム（Ａｌｑ３）などを始めとして多様に適用可能である。これら低分子有機物は、真空蒸着の方法で形成されうる。
【００４２】
高分子有機物の場合には、総じて正孔輸送層（ＨＴＬ）及び発光層（ＥＭＬ）を備えた構造を有することができ、このとき、前記正孔輸送層として、ポリ（エチレンジオキシ）チオフェン（ＰＥＤＯＴ）を使用し、発光層として、ポリフェニレンビニレン（ＰＰＶ）系及びポリフルオレン系のような高分子有機物質を使用し、これをスクリーン印刷やインクジェット印刷の方法で形成できる。前記のような有機層は、必ずしもそれらに限定されるものではなく、多様な実施例が適用されうることはいうまでもない。
【００４３】
前記アノード電極６１は、各画素の領域に対応するようにパターニングされ、カソード電極６２は、あらゆる画素を覆うように形成されうる。
【００４４】
前記アノード電極６１は、透明電極または反射型電極として備わりうるが、透明電極として使われるときには酸化インジウムスズ（ＩＴＯ）、酸化インジウム亜鉛（ＩＺＯ）、ＺｎＯ、またはＩｎ２Ｏ３で備わり、反射型電極として使われるときには、Ａｇ、Ｍｇ、Ａｌ、Ｐｔ、Ｐｄ、Ａｕ、Ｎｉ、Ｎｄ、Ｉｒ、Ｃｒ、またはそれらの化合物で反射層を形成した後、その上に、ＩＴＯ、ＩＺＯ、ＺｎＯ、またはＩｎ２Ｏ３でもって透明電極層を形成できる。
【００４５】
前記カソード電極６２は、酸化インジウムマトリックスに酸化カルシウムがドーピングされて形成された透明カソード電極であり、カソード内のカルシウムのドーピング濃度が変化するように設計されたものである。
【００４６】
透明カソード電極として使われる材料は、可視光線領域で透過度が高くなければならず、電極物質として使われるのに適した電気伝導度や、有機物への電子注入が円滑であるように小さな仕事関数を有するなどの特性が要求される。一般的に、金属から絶縁体に進むにつれて、可視光線領域での透過度は増加するが、電気伝導度は低下する。公知のカソード電極材料であるＭｇ／Ａｇ、Ａｌ／Ｌｉ、Ｙｂ／Ａｇ、Ｃａ／Ａｇなどは、電気的特性と仕事関数とは良好であるが、その厚さが１０ｎｍ以上である場合、可視光線領域で透過率が３０％ほどであるから、かような低い透過度によって、有機層で発光された光の外部への放出効率を低下させる。また、金属電極によって共振構造が発生し、工程安定性の問題と共に、駆動電圧及び材料コスト上昇の問題を含んでいる。
【００４７】
金属酸化物を含む透明電極として、ＩＴＯ、ＺｎＯなどの薄膜に金属などをドーピングして使用する場合、仕事関数の側面で、ほぼ５．０ｅＶ以上の高い数値を示しており、適用に限界がありうる。
【００４８】
本発明のカソード電極は、金属酸化物を含む透明電極であって、仕事関数を調節できるように、カソード電極内の金属酸化物のドーピング濃度が濃度勾配を有するように形成した。すなわち、有機層６３に接する側は、金属酸化物のドーピング濃度を高くして仕事関数を小さくし、有機層６３と反対側に行くほどに金属酸化物のドーピング濃度を低下させ、透明電極としての透明性を確保した。
【００４９】
望ましくは、前記カソード電極は、２つの領域に区別され、有機層６３に接する側からその反対側に行くほど金属酸化物のドーピング濃度が低下する第１領域と、金属酸化物のドーピング濃度が第１領域に比べて低く一定に維持される第２領域との２つの領域を含む。
【００５０】
前記金属酸化物は、Ｃｓ、Ｃａ、Ｓｒ、Ｂａ、Ｙ、Ｌａ、ランタン系元素などの酸化物でありうる。
【００５１】
図２は、カソード電極６２が第１領域６２ｂと第２領域６２ａとに区別されて形成されていることを示している。このとき、前記第１領域６２ｂと第２領域６２ａとの境界面では、金属酸化物のドーピング濃度が連続的であるから、前記第１領域６２ｂと第２領域６２ａは、区別される二層でもって形成されるのではなく、濃度勾配を有する単一膜として形成される。
【００５２】
前記第１領域６２ｂにおいて、金属酸化物のドーピング濃度は、有機層６３と接する面から第２領域６２ａに向かう方向に行くほどに低下する。望ましくは、第１領域６２ｂの金属酸化物のドーピング濃度は、有機層６３と接する面からの距離に対する関数として示す場合、線形関係である。
【００５３】
第１領域６２ｂ内での金属酸化物のドーピング濃度は、有機層６３と接する面で最大濃度でありうる。前記第１領域６２ｂ内での金属酸化物のドーピング濃度の最大値は、望ましくは２〜１０％である。前記金属酸化物のドーピング濃度の最大値が１０％を超えれば、透光度の側面で望ましくなく、２％未満であれば、仕事関数の側面で望ましいものではなくなりうる。
【００５４】
一方、第２領域６２ａでの金属酸化物のドーピング濃度は、第１領域６２ｂでの金属酸化物のドーピング濃度の最小値になり、望ましくは０．０〜２．０％である。前記金属酸化物のドーピング濃度の最小値が２％超えれば、抵抗側面で望ましくないといえる。
【００５５】
カソード電極６２の全体に対して金属酸化物の総ドーピング濃度は、望ましくは０．５〜１２％である。前記金属酸化物の総ドーピング濃度が１２％を超えれば、抵抗側面で望ましくなく、０．５％未満ならば、仕事関数の側面で望ましくないといえる。
【００５６】
望ましくは、第１領域６２ｂの厚さが５〜５０ｎｍである。第１領域６２ｂの厚さが５ｎｍ未満である場合、小さな仕事関数を得られないという問題があり、５０ｎｍを超える場合、低い抵抗値を得られないという問題がありうる。
【００５７】
望ましくは、第２領域６２ａの厚さが５０〜２００ｎｍである。第２領域６２ａの厚さが５０ｎｍ未満である場合、低い抵抗値を得られないという問題があり、２００ｎｍを超える場合、小さな仕事関数を得られないという問題がありうる。
【００５８】
望ましくは、カソード電極６２全体の厚さが７０〜２００ｎｍである。カソード電極６２全体の厚さが７０ｎｍ未満である場合、低い抵抗値を得られないという問題があり、２００ｎｍを超える場合、小さな仕事関数を得られないという問題がありうる。
【００５９】
本発明によれば、前述のように、第１領域６２ｂ及び第２領域６２ａの金属酸化物のドーピング濃度、厚さなどを調節し、第１領域６２ｂの仕事関数を３．６ないし４．７ｅＶとすることが望ましい。また、第２領域６２ａの抵抗は、抵抗率２．５〜４．５の範囲にすることが望ましい。一方、本発明によるカソード電極６２の透光度を８０〜９５％にすることができる。
【００６０】
このように本発明によれば、カソード電極６２の透光度が非常に向上するために、共振構造を適用して発光効率をさらに向上させる必要がなくなることによって、非共振構造が適用され、これによって、視野角特性を改善できるだけではなく、素子設計時に光学構造を排除できるというメリットが生じる。
【００６１】
前記カソード電極６２上に、ＩＴＯ、ＩＺＯ、ＺｎＯ、またはＩｎ２Ｏ３などで、補助電極層やバス電極ラインを形成できる。広い意味で、前記補助電極層またはバス電極ラインまで含めてカソード電極ということができるが、本明細書でのカソード電極は、有機層６３上部に形成された薄膜だけを意味する。しかし、かような用語の使用は、本発明をさらに明確に説明するためのものであり、かような用語の使用によって、前記補助電極層またはバス電極ラインの役割が変わりうるものではないことは、当業者が容易に認識できるであろう。
【００６２】
一方、前記カソード電極６２上部に、保護層６５及び／またはキャッピング層６７がさらに備わりうる。
【００６３】
本発明はまた、アノード電極を形成する段階と、アノード電極上に発光層を含む有機層を形成する段階と、前記有機層上にカソード電極を形成する段階とを含み、前記カソード電極を形成する段階は、チャンバ内にプラズマを形成させた状態で、金属または金属酸化物と酸化インジウムとを熱蒸着させ、酸化インジウムに金属または金属酸化物がドーピングされた透明導電層を形成する段階であり、まず、グラデーション蒸着方式によって金属または金属酸化物のドーピング量が減少または増加するように調節して第１領域を形成した後、その後、金属または金属酸化物のドーピング量を一定に固定して蒸着し、第２領域を形成する段階を含み、前記第１領域及び前記第２領域を有機層上から順に平行した層に形成させることを特徴とする有機発光素子の製造方法を提供する。
【００６４】
前記本発明による有機発光素子の製造方法によって、前述の本発明による有機発光素子を製造できる。
【００６５】
本発明による有機発光素子製造方法において、まず、アノード電極を蒸着法またはスパッタリング法のような多様な方法を介して形成できる。すなわち、アノード電極６１を形成するときには、有機層６３が形成されていない段階であるから、任意の多様な方法を利用してアノード電極６１を形成できる。
【００６６】
前記アノード電極６１上に、有機層６３を真空蒸着のような方法を利用して形成できる。
【００６７】
前記有機層６３上に、カソード電極６２が、透明な導電層として形成される。透明な導電層であるカソード電極６２は、酸化インジウムに金属酸化物がドーピングされた透明導電層である。従来、透明な導電層であるカソード電極６２を形成するとき、スパッタリング法を利用して形成したが、この場合、スパッタリング法の特性上、有機層６３が損傷するという問題点があった。また、従来の熱蒸着法を利用してカソード電極を形成するならば、熱蒸着時の高温によって、有機層６３が損傷するという問題点があった。しかし、本実施例による有機発光素子の製造方法によれば、カソード電極６２は、低温熱蒸着を介して形成され、これによって、有機層６３が損傷することを効果的に防止することによって、高品質の有機発光素子を製造できる。
【００６８】
一般的に、カソード電極６２を熱蒸着を介して形成すれば、有機発光素子６０が形成される基板８１の温度は、ほぼ３００℃に達し、有機層６３が高温によって損傷する。本実施例による有機発光素子の製造方法によれば、かような蒸着温度を画期的に下げるために、蒸着がなされるチャンバ内に、プラズマを形成させた状態で、金属酸化物と酸化インジウムとを熱蒸着する。チャンバ内にプラズマを形成させた状態で、カソード電極６２を形成することは、カソード電極６２の材料をイオン化させることによって、蒸着温度を上げずに効果的に蒸着がなされるようにするためである。このように、カソード電極６２の蒸着時に、チャンバ内にプラズマを形成させた状態で、カソード電極６２の熱蒸着を行う場合、有機発光素子６０が形成される基板８１の温度が、ほぼ１００℃まで上昇するのみであり、有機層６３が損傷することを画期的に防止できる。また、チャンバ内にプラズマを形成させた状態で、カソード電極６２の熱蒸着を行えば、有機発光素子が形成される基板の温度上昇の程度を下げることができると共に、形成されるカソード電極６２のモビリティ（ｍｏｂｉｌｉｔｙ）特性を改善し、カソード電極６２の抵抗を画期的に下げることができる。
【００６９】
前述のように、有機発光素子のアノード電極６１とカソード電極６２との間に介在する有機層６３は、発光層の他に、電子注入層、電子輸送層、正孔注入層及び正孔輸送層のような多様な層を含むが、該層は、アノード電極６１の仕事関数とカソード電極６２の仕事関数とを考慮し、適切な最低空軌道（ＬＵＭＯ）レベルを有する物質でもって選択される。従って、現在開発された有機層用の物質をそのまま利用するためには、本実施例による製造方法で形成された有機発光素子のカソード電極の仕事関数が従来のスパッタリング法で形成された透明なカソード電極の仕事関数と類似した値を有することが望ましい。
【００７０】
このために本発明では、カソード電極６２の形成時に酸化インジウムだけを熱蒸着するのではなく、金属または金属酸化物と酸化インジウムとを同時に熱蒸着し、また、カソード電極６２を、金属酸化物のドーピング濃度を異にする２つの領域で分けて形成する。
【００７１】
図３は、本発明の一具現例によって、ガラス基板上に製造されたカソードを図示するものであり、カソード電極６２が１層で形成されたが、金属の濃度を調節できるグラデーション蒸着方式によって形成されたものを示している。前記グラデーション蒸着方法は、例えば、酸化インジウムの蒸着速度（ｄｅｐｏｓｉｔｉｏｎ  ｒａｔｅ）を固定した状態で、金属の蒸着速度を変化させる方法でありうる。
【００７２】
図３は、ガラス上に蒸着された単一膜状のカソード電極を図示したものであり、まず、ガラスの真上の第１領域は、前記グラデーション蒸着方式で、金属の蒸着速度を大きい数値から下げつつ蒸着を進める。この後、第２領域では、第１領域での高い抵抗値を補助するために、金属の蒸着速度を低い数値から一定状態に維持しつつ蒸着を進めて形成したものである。
【００７３】
前記ガラス部分は、有機発光素子に直接適用してカソード電極６２を形成するならば、有機層６３に該当する。
【００７４】
このように、カソード電極６２形成時に、金属または金属酸化物と酸化インジウムとを同時に熱蒸着する。使用される金属は、Ｃｓ、Ｃａ、Ｓｒ、Ｂａ、Ｙ、Ｌａまたはランタン系元素からなるグループから選択された一つ以上でありうる。また、使用される金属酸化物は、酸化セシウム、酸化カルシウム、酸化ストロンチウム、酸化バリウム、酸化イットリウム、酸化ランタン及びその他ランタン系元素の酸化物からなるグループから選択された一つ以上でありうる。かような金属または金属酸化物は、その仕事関数の絶対値が酸化インジウムの仕事関数の絶対値より小さな物質であるという特徴を有する。
【００７５】
前記のような特性を有するカソード電極６２、すなわち、酸化インジウムに金属酸化物がドーピングされた透明導電層を形成する方法は、多様に変形されうる。例えば、金属とインジウムとをソースとして、酸素雰囲気または酸素とアルゴンとが混合された雰囲気で熱蒸着できる。この場合、熱蒸着過程での酸素雰囲気によって、インジウムが酸化インジウムになり、金属が金属酸化物になり、結果的に、酸化インジウムに金属酸化物がドーピングされたカソード電極６２が形成されうる。または、金属と酸化インジウムとをソースとして、酸素雰囲気または酸素とアルゴンとが混合された雰囲気で熱蒸着できる。ここで金属は、同様に熱蒸着過程での酸素雰囲気によって金属酸化物になり、結果的に、酸化インジウムに金属酸化物がドーピングされたカソード電極６２が形成されうる。一方、金属酸化物と酸化インジウムとをソースとして、アルゴン雰囲気で熱蒸着することによって、酸化インジウムに金属酸化物がドーピングされたカソード電極６２が形成されてもよい。この場合、アルゴンは不活性気体であるから、蒸着される物質の組成に影響を与えない。
【００７６】
図４は、前述のカソード形成方法によって、金属としてカルシウムを利用し、ガラス上にカルシウム蒸着速度を０．５及び０．６Å／ｓにして１，０００Å厚のカソード膜を形成し、また、Ｍｇ／Ａｇ共蒸着してカソード膜を１６０Åに形成し、透光度を比較したグラフである。カルシウムは、酸素と結合した酸化カルシウム形態でドーピングされ、膜の透過度が酸化インジウムの透過度と類似することとなり、従って、カルシウムのドーピング量によって、透光度は、大差がないということが分かる。しかし、既存にカソード膜として使われていたＭｇ／Ａｇの場合、３３％ほどの透過度を示し、およそ８５％以上であると示されている酸化カルシウム：酸化インジウムカソード膜の場合、透光度が非常に向上していることが分かる。
【００７７】
図５は、前記図３の第１領域で、金属としてカルシウムを利用した場合、カルシウムの蒸着速度（ＣａＤＲ）の変化による仕事関数の変化を測定して示したグラフである。カルシウムが酸素と結合してＣａＯを形成しつつ、仕事関数が低くなるが、非特許文献１によれば、同じ原因でＣａ以外にも、Ｃｓ、Ｓｒ、Ｂａ、Ｙ、Ｌａ及びランタン系元素の物質は酸化されつつ、純粋なメタルよりさらに仕事関数が小さくなる特性を示している。図５の結果でも、ＣａＯ量が増加するにつれて仕事関数が小さくなる同じ特性を示している。例えば、Ｃａ蒸着速度が０．６である場合、仕事関数は４．４ｅＶを示した。
【００７８】
蒸着される過程で、初期蒸着時にＣａＤＲ値が大きいので、ガラスとの界面では、仕事関数数値が蒸着された薄膜よりさらに小さくなりうる。このときに測定された抵抗率は、３〜２０×１０−４の数値を示した。
【００７９】
前記カソード６２の全部（図１）、または前記カソード６２のうち、第１領域６２ｂまたは第２領域６２ａ（図２参照）は、蒸発源（ｅｖａｐｏｒａｔｉｏｎ  ｓｏｕｒｃｅ）及びイオンビームソースを利用するイオンビーム補助蒸着法（ＩＢＡＤ：ｉｏｎ  ｂｅａｍ  ａｓｓｉｓｔｅｄ  ｄｅｐｏｓｉｔｉｏｎ：以下、「ＩＢＡＤ」ともいう）によって形成されうる。
【００８０】
前記イオンビーム補助蒸着法の原理は、図６を参照する。図６によれば、蒸発源９７から放出された粒子９２を所定の基板９１の一面に蒸着させるとき、イオンビームソース９５から放出されたイオン９３は、前記蒸発源から放出された粒子９２の表面移動度を増加させることによって、前記粒子９２を所定の基板に高い密度で稠密に蒸着させる。
【００８１】
本発明の有機発光素子の製造方法の他の具現例によれば、カソード電極６２は、前述のような原理のイオンビーム補助蒸着法によって形成されうる。
【００８２】
特に、本発明のカソード電極６２のうち、第２領域６２ａを前記イオンビーム補助蒸着法を利用して形成する場合、第１領域６２ｂは、通常の蒸着法、例えば、真空蒸着法または熱蒸着法などを利用して形成できる。この後、カソード電極６２のうち、一般的な蒸着法によって形成された第１領域６２ｂの上部に、イオンビーム補助蒸着法を利用して残りのカソード領域である第２領域６２ａを形成する。かような場合、本発明のカソード電極６２は同じ物質からなるか、第１領域６２ｂと第２領域６２ａとを異なる方法で形成し、それら２領域間の原子配列構造が異なることになる。
【００８３】
前記イオンビーム補助蒸着法の蒸発源から放出される粒子は、カソード電極６２をなす物質であり、前述のようなインジウム、酸化インジウム、金属または金属酸化物でありうる。
【００８４】
一方、前記イオンビーム補助蒸着法のイオンビームソースから放出されるイオンは、カソード電極が形成される基板をなす物質、例えば、有機層６３をなす物質及び前述のような蒸発源から放出される粒子いずれとも反応性のないことが望ましい。この例には、不活性原子のイオンなどがある。さらに具体的に、Ａｒ＋、Ｋｒ＋またはＸｅ＋イオンなどを利用できる。
【００８５】
前記イオンビーム補助蒸着法のイオンビームソースのエネルギーは、５０ｅＶないし２００ｅＶ、望ましくは８０ｅＶないし１５０ｅＶでありうる。イオンビームソースのエネルギーが５０ｅＶ未満である場合、には、イオンビームソースから放出されるイオンのエネルギーが小さすぎて、粒子の表面上の移動度を増加させることが出来ないので、結局、高い密度及び低い表面粗度を有する稠密なカソードを形成できないという問題点が生じ、イオンビームソースのエネルギーが２００ｅＶを超える場合には、イオンビームソースから放出されるイオンのエネルギーが大きすぎで、形成されたカソードをむしろエッチングしてしまうという問題点が生じうる。このうち、特に１５０ｅＶが望ましい。
【００８６】
本発明のイオンビーム補助蒸着法において、蒸発源から放出される粒子数とイオンビームソースから放出されるイオン数との比は、１：１ないし０．９：１、望ましくは０．９：１でありうる。これは、イオンビームソースから放出されるイオンの個数が蒸発源から放出される原子個数を基準に、前記範囲を超える場合には、形成されたカソードがイオンビームソースから放出されたイオンによって、むしろエッチングされてしまうという問題点があり、イオンビームソースから放出されるイオン個数が前記範囲を外れて少なすぎる場合には、イオンビームソースから放出されたイオンを利用し、蒸発源から放出される粒子の表面移動度を効果的に増加させられないので、高い密度及び低い表面粗度を有する稠密な構造のカソードを形成できないという問題点があるためである。
【００８７】
前記比率は、一般的に、イオンビームソースの電子流量またはイオン発生ガスの流入量を調節することによって制御されうる。例えば、Ａｌ粒子を放出する蒸発源及びアルゴンイオンを放出するイオンビームソースを利用し、Ａｌからなるカソードを形成する場合、イオンビームソースのイオン流量を５０ｍＡに調節し、アルゴンガスの流入量を５ｓｃｃｍに調節すれば、Ａｌ粒子対アルゴンイオン個数の比を１：１に調節できる。
【００８８】
前記イオンビーム補助蒸着法において、蒸発源として、熱蒸発源（ｔｈｅｒｍａｌ  ｅｖａｐｏｒａｔｉｏｎ  ｓｏｕｒｃｅ）または電子ビーム蒸発源（ｅｌｅｃｔｒｏｎ  ｅｖａｐｏｒａｔｉｏｎ  ｓｏｕｒｃｅ）をいずれも使用できる。また、イオンビームソースとしては、カウフマン型イオンガン（Ｋａｕｆｍａｎｎ  ｔｙｐｅ  ｉｏｎ  ｇｕｎ）、エンドホール型イオンガン（ｅｎｄ  ｈａｌｌ  ｔｙｐｅ  ｉｏｎ  ｇｕｎ）またはｒｆ型イオンガン（ｒｆ  ｔｙｐｅ  ｉｏｎ  ｇｕｎ）などを使用できる。これは、本発明の目的によって、当業者が容易に選択できるものである。
【００８９】
本発明の有機発光素子は、アクティブマトリックス型有機発光素子を例として説明したが、これに限定されるものではないということはいうまでもない。
【００９０】
以下、実施例を介して、本発明についてさらに詳細に説明する。
【実施例１】
【００９１】
ＴＦＴ上に、アノード／有機層／カソード形態の有機発光素子を、下記のように製作した。
【００９２】
イオンビーム条件は、電圧５０〜２００Ｖ、電流０．０５〜０．２Ａとした。
【００９３】
ガラス基板上に、ＩＴＯ  １，５００Å／Ｎ，Ｎ’−（４−（ジ（３−トリル）アミノ）フェニル）−１，１’−ビフェニル−４，４’−ジアミン（ＤＮＴＰＤ）４００Å／ＮＰＢ  １５０Å／ＤＳＡ＋５％ＤＳＡアミン３００Å／Ｂｅｂｑ２  １００Å／ＬｉＦ  １０Åが順に積層された基板を準備し、カソードは、初期Ｃａ  ０．７Å／ｓＤＲで蒸着しつつ、ＣａＤＲが０．２まで低下するまでの第１領域厚を２０〜３０ｎｍに蒸着する。第２領域でのＣａ蒸着速度は、０．０〜０．２Å／ｓに維持し、このときの厚さは、６０〜１００ｎｍに蒸着する。厚さ３πのＡｌワイヤでＡｌ蒸着源を準備した。この後、Ａｌ蒸着源、イオンビームソース、熱蒸発源、基板ホルダ及び前記基板ホルダを回転させる役割を行う回転シャフトを具備したコンテナを準備した。前記Ａｌ蒸着源は、前述のよう、準備されたものを使用し、前記イオンビームソースとしては、エンドホール型イオンガン（Ｉｎｆｏｖｉｏｎ社製）を、前記熱蒸発ソースとしては、ヘリシス（Ｈｅｌｉｓｙｓ、ＡＮＳ社製）を使用した。前記Ａｌ蒸着源に対向するように配された基板ホルダに前記基板を搭載した後、下記表１に示したような条件下で前記コンテナを作動させ、２，０００Å厚のＡｌ層を基板上部に形成した。
【００９４】
【表１】
2010050095.tif 000003
【００９５】
これによって形成されたＡｌ層を具備した素子をサンプル１とする。
【００９６】
（比較例１）
実施例１と同一に、ガラス基板上に、ＩＴＯ  １，５００Å／ＤＮＴＰＤ  ４００Å／ＮＰＢ  １５０Å／ＤＳＡ＋５％ＤＳＡアミン３００Å／Ｂｅｂｑ２  １００Å／ＬｉＦ  １０Å／Ａｌ  １，５００Åが順に積層された有機発光素子を製作した。これを比較サンプル１とする。
【００９７】
（評価例）
前記比較例１及び実施例１の有機発光素子の電流−電圧特性をＫｅｉｔｈｌｅｙ２３８  ｓｏｕｒｃｅ−ｍｅａｓｕｒｅ  ｕｎｉｔを利用して評価し、実施例１の有機発光素子（サンプル１）が比較例１の有機発光素子（比較サンプル１）に比べ、電流密度特性及び効率特性に優れるということが分かる。
【００９８】
一方、実施例１の有機発光素子の電流効率を測定したが、実施例１の有機発光素子は、およそ５Ｖで５ｃｄ／Ａの電流密度を示し、優れた電気的特性を有することを確認した。
【００９９】
本発明は図面に図示された一実施例を参考として説明したが、それらは例示的なものに過ぎず、当分野で当業者ならば、それらから多様な変形及び実施例の変形が可能であるという点を理解することができるであろう。よって、本発明の真の技術的保護範囲は、特許請求の範囲の技術的思想によって決まるものである。
【符号の説明】
【０１００】
４０  ＴＦＴ
４１  ソース電極
４２  ゲート電極
４３  ドレイン電極
４４  活性層
５０  キャパシタ
５１  第１キャパシタ電極
５２  第２キャパシタ電極
６０  有機発光素子
６１  アノード電極
６２  カソード電極
６２ａ  第２領域
６２ｂ  第１領域
６３  有機層
６４  画素開口部
６５，８５  保護層
６７  キャッピング層
８１，９１  基板
８２  バッファ層
８３  ゲート絶縁膜
８３ａ，８４ａ  コンタクトホール
８４  中間絶縁膜
８６  画素定義膜
９２  粒子
９３  イオン
９５  ビームソース
９７  蒸発源
【図１】
2010050095.tif 000004
【図２】
2010050095.tif 000005
【図４】
2010050095.tif 000006
【図５】
2010050095.tif 000007
【図６】
2010050095.tif 000008
【図３】
2010050095.tif 000009